(57)【特許請求の範囲】
【請求項１】
ポリイソシアネート成分（Ａ）とポリオール成分（Ｂ）とウレタン化触媒（Ｃ）とを含む発泡ポリウレタンエラストマー原料であって、
前記ポリイソシアネート成分（Ａ）は、１，４−ビス（イソシアナトメチル）シクロヘキサン（Ａ１）と、ポリトリメチレンエーテルグリコールを含むポリエーテルジオール（Ａ２）とのプレポリマーを含み、
前記ポリオール成分（Ｂ）は、炭素数２〜６の低分子量ポリオールを含み、
前記ウレタン化触媒（Ｃ）が、含窒素芳香族系触媒を含まず、金属触媒を含み、
前記金属触媒の割合が、発泡ポリウレタンエラストマー原料の総量１００質量部に対して、０．１０質量部以上である
ことを特徴とする、発泡ポリウレタンエラストマー原料。
【請求項２】
前記金属触媒の割合が、発泡ポリウレタンエラストマー原料の総量１００質量部に対して、０．３０質量部以上である
ことを特徴とする、請求項１に記載の発泡ポリウレタンエラストマー原料。
【請求項３】
前記ポリトリメチレンエーテルグリコールの割合が、前記ポリエーテルジオール（Ａ２）の総量１００質量部に対して、５０質量部以上である
ことを特徴とする、請求項１に記載の発泡ポリウレタンエラストマー原料。
【請求項４】
請求項１に記載の発泡ポリウレタンエラストマー原料の発泡体であることを特徴とする、発泡ポリウレタンエラストマー。
【請求項５】
シューズのミッドソールの材料であることを特徴とする、請求項４に記載の発泡ポリウレタンエラストマー。
【請求項６】
請求項４に記載の発泡ポリウレタンエラストマーを含むことを特徴とする、ミッドソール。
【請求項７】
請求項４に記載の発泡ポリウレタンエラストマーを製造するための発泡ポリウレタンエラストマーの製造方法であって、
請求項１に記載の発泡ポリウレタンエラストマー原料を準備する準備工程と、
前記発泡ポリウレタンエラストマー原料を発泡させる発泡工程とを含むことを特徴とする、発泡ポリウレタンエラストマーの製造方法。
【発明の詳細な説明】
【技術分野】
【０００１】
本発明は、発泡ポリウレタンエラストマー原料、その発泡ポリウレタンエラストマー原料の発泡体である発泡ポリウレタンエラストマー、その発泡ポリウレタンエラストマーを用いて得られるミッドソール、および、その発泡ポリウレタンエラストマーを製造するための発泡ポリウレタンエラストマーの製造方法に関する。
【背景技術】
【０００２】
従来、発泡ポリウレタン材料として、１，４−ビス（イソシアナトメチル）シクロヘキサンおよびポリテトラメチレンエーテルグリコールを反応させて得られるイソシアネート基末端プレポリマーと、１，４−ビス（イソシアナトメチル）シクロヘキサンと、ポリオキシ−１，２−アルキレンポリオールとを、アミン系触媒および有機金属触媒の存在下で反応および発泡させて得られる発泡ポリウレタン材料が、知られている（例えば、特許文献１（実施例１６）参照。）。
【先行技術文献】
【特許文献】
【０００３】
【特許文献１】国際公開ＷＯ２０１７／０３００６５パンフレット
【発明の概要】
【発明が解決しようとする課題】
【０００４】
一方、発泡ポリウレタン材料においては、用途に応じて、より高い耐屈曲性（耐屈曲き裂性）が要求される場合があり、また、圧縮永久歪みの抑制が要求される場合がある。【０００５】
本発明は、耐屈曲性に優れ、圧縮永久歪みが抑制された発泡ポリウレタンエラストマーを得ることができる発泡ポリウレタンエラストマー原料、その発泡ポリウレタンエラストマー原料の発泡体である発泡ポリウレタンエラストマー、その発泡ポリウレタンエラストマーを用いて得られるミッドソール、および、その発泡ポリウレタンエラストマーを製造するための発泡ポリウレタンエラストマーの製造方法を提供することにある。
【課題を解決するための手段】
【０００６】
本発明［１］は、ポリイソシアネート成分（Ａ）とポリオール成分（Ｂ）とウレタン化触媒（Ｃ）とを含む発泡ポリウレタンエラストマー原料であって、前記ポリイソシアネート成分（Ａ）は、１，４−ビス（イソシアナトメチル）シクロヘキサン（Ａ１）と、ポリトリメチレンエーテルグリコールを含むポリエーテルジオール（Ａ２）とのプレポリマーを含み、前記ポリオール成分（Ｂ）は、炭素数２〜６の低分子量ポリオールを含む、発泡ポリウレタンエラストマー原料を含んでいる。【０００７】
本発明［２］は、前記ウレタン化触媒（Ｃ）が、含窒素芳香族系触媒を含まず、金属触媒を含み、前記金属触媒の割合が、発泡ポリウレタンエラストマー原料の総量１００質量部に対して、０．３０質量部以上である、上記［１］に記載の発泡ポリウレタンエラストマー原料を含んでいる。【０００８】
本発明［３］は、前記ポリトリメチレンエーテルグリコールの割合が、前記ポリエーテルジオール（Ａ２）の総量１００質量部に対して、５０質量部以上である、上記［１］または［２］に記載の発泡ポリウレタンエラストマー原料を含んでいる。【０００９】
本発明［４］は、上記［１］〜［３］のいずれか一項に記載の発泡ポリウレタンエラストマー原料の発泡体である、発泡ポリウレタンエラストマーを含んでいる。【００１０】
本発明［５］は、シューズのミッドソールの材料である、上記［４］に記載の発泡ポリウレタンエラストマーを含んでいる。【００１１】
本発明［６］は、上記［４］または［５］に記載の発泡ポリウレタンエラストマーを含む、ミッドソールを含んでいる。【００１２】
本発明［７］は、上記［４］または［５］に記載の発泡ポリウレタンエラストマーを製造するための発泡ポリウレタンエラストマーの製造方法であって、上記［１］〜［３］のいずれか一項に記載の発泡ポリウレタンエラストマー原料を準備する準備工程と、前記発泡ポリウレタンエラストマー原料を発泡させる発泡工程とを含む、発泡ポリウレタンエラストマーの製造方法を含んでいる。
【発明の効果】
【００１３】
本発明の発泡ポリウレタンエラストマー原料によれば、耐屈曲性に優れ、圧縮永久歪みが抑制された発泡ポリウレタンエラストマーを得ることができる。【００１４】
そのため、上記発泡ポリウレタンエラストマー原料の発泡体である発泡ポリウレタンエラストマー、および、その発泡ポリウレタンエラストマーを用いて得られるミッドソールは、耐屈曲性に優れ、圧縮永久歪みが抑制される。【００１５】
また、本発明の発泡ポリウレタンエラストマーの製造方法によれば、耐屈曲性に優れ、圧縮永久歪みが抑制された発泡ポリウレタンエラストマーを効率よく得ることができる。
【図面の簡単な説明】
【００１６】
【図１】図１は、発泡ポリウレタンエラストマーの構造について説明するための説明図である。
【発明を実施するための形態】
【００１７】
本発明の発泡ポリウレタンエラストマー原料は、発泡ポリウレタンエラストマーを製造するための発泡ポリウレタンエラストマー用組成物であって、ポリイソシアネート成分（Ａ）とポリオール成分（Ｂ）とウレタン化触媒（Ｃ）とを含む。
【００１８】
好ましくは、発泡ポリウレタンエラストマー原料は、ポリイソシアネート成分（Ａ）、ポリオール成分（Ｂ）およびウレタン化触媒（Ｃ）の他、例えば、発泡剤（後述）、整泡剤（後述）、添加剤（後述）などを含有する発泡ポリウレタンエラストマー用組成物である。
【００１９】
なお、発泡ポリウレタンエラストマー原料は、例えば、ポリイソシアネート成分（Ａ）とポリオール成分（Ｂ）とウレタン化触媒（Ｃ）とをともに含む一液型の発泡ポリウレタンエラストマー原料として調製することもでき、また、例えば、ポリイソシアネート成分（Ａ）を含む第１液と、ポリオール成分（Ｂ）を含む第２液とを別々に含む二液型の発泡ポリウレタンエラストマー原料として調製することもできる。なお、二液型の発泡ポリウレタンエラストマー原料において、ウレタン化触媒（Ｃ）は、第１液および／または第２液に含有されていてもよく、また、それらとは別途用意され、第１液および第２液の配合時に添加されてもよい。また、第１液および第２液とは別途、ウレタン化触媒（Ｃ）を含む第３液が用意され、発泡ポリウレタンエラストマー原料が、第１液、第２液および第３液を含む三液型の発泡ポリウレタンエラストマー原料として調製されていてもよい。
【００２０】
ポリイソシアネート成分（Ａ）は、１，４−ビス（イソシアナトメチル）シクロヘキサン（Ａ１）と、ポリエーテルジオール（Ａ２）との反応生成物であるプレポリマーを含む。
【００２１】
１，４−ビス（イソシアナトメチル）シクロヘキサン（Ａ１）は、例えば、国際公開第２００９／０５１１１４号、特開２０１１−１４０６１８号公報などの記載に準拠して調製される。
【００２２】
また、１，４−ビス（イソシアナトメチル）シクロヘキサンには、シス−１，４−ビス（イソシアナトメチル）シクロヘキサン（以下、シス体と記載する。）、および、トランス−１，４−ビス（イソシアナトメチル）シクロヘキサン（以下、トランス体と記載する。）の幾何異性体が存在する。１，４−ビス（イソシアナトメチル）シクロヘキサンは、好ましくは、シス体よりもトランス体を多量に含有する（以下、高トランス体と記載する。）。
【００２３】
１，４−ビス（イソシアナトメチル）シクロヘキサンの高トランス体は、トランス体を、例えば、５０モル％以上、好ましくは、７５モル％以上、より好ましくは、８０モル％以上、さらに好ましくは、８５モル％以上含有し、また、例えば、９６モル％以下、好ましくは、９３モル％以下含有する。なお、１，４−ビス（イソシアナトメチル）シクロヘキサンの高トランス体において、シス体は、トランス体の残部である。
【００２４】
１，４−ビス（イソシアナトメチル）シクロヘキサン（Ａ１）は、好ましくは、１，４−ビス（イソシアナトメチル）シクロヘキサンの高トランス体である。
【００２５】
ポリエーテルジオール（Ａ２）は、必須成分として、ポリトリメチレンエーテルグリコールを含有する。
【００２６】
ポリトリメチレンエーテルグリコールは、炭素数３のオキシ直鎖状アルキレン基を主鎖として有するポリエーテルジオールである。ポリトリメチレンエーテルグリコールは、ポリ（１，３−プロパンジオール）、または、ポリ（オキシ−１，３−プロピレン）ジオールと称される場合がある。
【００２７】
ポリトリメチレンエーテルグリコールとしては、例えば、植物成分由来の１，３−プロパンジオールの重縮合反応により得られるグリコールなどが挙げられる。
【００２８】
また、ポリトリメチレンエーテルグリコールとしては、例えば、２価アルコールを開始剤とする、トリメチレンオキサイドの付加重合物が挙げられる。
【００２９】
２価アルコールとしては、例えば、エチレングリコール、プロピレングリコール、１，３−プロパンジオール、１，４−ブチレングリコール、１，３−ブチレングリコール、１，２−ブチレングリコール、１，５−ペンタンジオール、１，６−ヘキサンジオール、ネオペンチルグリコール、３−メチル−１，５−ペンタンジオール、２，２，２−トリメチルペンタンジオール、３，３−ジメチロールヘプタン、アルカン（Ｃ７〜２０）ジオール、１，３−または１，４−シクロヘキサンジメタノールおよびそれらの混合物、１，３−または１，４−シクロヘキサンジオールおよびそれらの混合物、水素化ビスフェノールＡ、１，４−ジヒドロキシ−２−ブテン、２，６−ジメチル−１−オクテン−３，８−ジオール、ビスフェノールＡ、ジエチレングリコール、トリエチレングリコール、ジプロピレングリコールなどが挙げられる。これら２価アルコールは、単独使用または２種類以上併用することができる。
【００３０】
なお、２価アルコールにトリメチレンオキサイドを付加重合させる方法としては、特に制限されず、公知の方法が採用される。
【００３１】
ポリトリメチレンエーテルグリコールは、単独使用または２種類以上併用することができる。
【００３２】
また、ポリエーテルジオール（Ａ２）は、任意成分として、その他のポリエーテルジオール（ポリトリメチレンエーテルグリコールを除くポリエーテルジオール）を含有することができる。
【００３３】
その他のポリエーテルジオールとしては、例えば、炭素数２〜３のポリオキシアルキレングリコール（ポリトリメチレンエーテルグリコールを除く。）、ポリテトラメチレンエーテルグリコールなどが挙げられる。
【００３４】
炭素数２〜３のポリオキシアルキレングリコール（ポリトリメチレンエーテルグリコールを除く。）としては、例えば、上記した２価アルコールを開始剤とする、エチレンオキサイド、および／または、プロピレンオキサイドの付加重合物などが挙げられる。なお、付加重合物の付加形式は、特に制限されず、ブロックまたはランダムのいずれであってもよい。
【００３５】
炭素数２〜３のポリオキシアルキレングリコール（ポリトリメチレンエーテルグリコールを除く。）として、具体的には、ポリオキシエチレングリコール（ＰＥＧ）、ポリオキシプロピレングリコール（ＰＰＧ）、エチレンオキサイドおよびプロピレンオキサイドの付加共重合体（ランダムおよび／またはブロック共重合体）などが挙げられる。
【００３６】
ポリテトラメチレンエーテルグリコール（ＰＴＭＥＧ）は、炭素数４のオキシ直鎖状アルキレン基を主鎖として有するポリエーテルジオールであり、例えば、テトラヒドロフランのカチオン重合により得られる開環重合物（結晶性ポリテトラメチレンエーテルグリコール）や、テトラヒドロフランなどの重合単位に上記２価アルコールを共重合した非晶性ポリテトラメチレンエーテルグリコールなどが挙げられる。なお、結晶性とは、常温（２５℃）において固体であることを示し、非晶性とは、常温（２５℃）において液状であることを示す。
【００３７】
また、フルフラールなどの植物由原料をもとに製造されたテトラヒドロフランを出発原料とした植物由来のポリテトラメチレンエーテルグリコールも使用することができる。
【００３８】
これらその他のポリエーテルジオールは、単独使用または２種類以上併用することができる。
【００３９】
その他のポリエーテルジオールとして、好ましくは、ポリオキシエチレングリコール（ＰＥＧ）、ポリオキシプロピレングリコール（ＰＰＧ）、ポリテトラメチレンエーテルグリコール（ＰＴＭＥＧ）が挙げられる。
【００４０】
また、その他のポリエーテルジオールとして、耐変色性の観点から、より好ましくは、ポリテトラメチレンエーテルグリコールが挙げられ、さらに好ましくは、非晶性のポリテトラメチレンエーテルグリコールが挙げられる。
【００４１】
また、その他のポリエーテルジオールとして、耐屈曲性の観点から、より好ましくは、ポリオキシエチレングリコール（ＰＥＧ）、ポリオキシプロピレングリコール（ＰＰＧ）が挙げられ、さらに好ましくは、ポリオキシプロピレングリコール（ＰＰＧ）が挙げられる。
【００４２】
このようなポリエーテルジオール（Ａ）において、ポリトリメチレンエーテルグリコールの割合は、耐屈曲性の観点から、ポリエーテルジオール（Ａ）の総量１００質量部に対して、例えば、３３質量部以上、好ましくは、４０質量部以上、より好ましくは、５０質量部以上、さらに好ましくは、８０質量部以上であり、通常、１００質量部以下である。
【００４３】
また、その他のポリエーテルジオールの割合は、耐屈曲性の観点から、ポリエーテルジオール（Ａ）の総量１００質量部に対して、通常、０質量部以上であり、例えば、６７質量部以下、好ましくは、６０質量部以下、より好ましくは、５０質量部以下、さらに好ましくは、２０質量部以下である。
【００４４】
また、耐屈曲性の向上を図るとともに、耐変色性の向上を図り、さらに、適切な硬度（後述）を得る観点から、とりわけ好ましくは、ポリエーテルジオール（Ａ２）は、ポリトリメチレンエーテルグリコールを単独で含有し、その他のポリエーテルジオールを含有しない。すなわち、ポリエーテルジオール（Ａ２）は、好ましくは、ポリトリメチレンエーテルグリコールからなる。
【００４５】
ポリエーテルジオール（Ａ２）の数平均分子量は、例えば、４００以上、好ましくは、８００以上であり、例えば、１００００以下、好ましくは、５０００以下である。
【００４６】
数平均分子量は、ゲルパーミエーションクロマトグラフィー（ＧＰＣ）分析（ポリエチレングリコール換算）により測定できる（以下同様）。
【００４７】
ポリエーテルジオール（Ａ２）の平均水酸基価は、例えば、１２ｍｇＫＯＨ／ｇ以上、好ましくは、２５ｍｇＫＯＨ／ｇ以上であり、例えば、２７０ｍｇＫＯＨ／ｇ以下、好ましくは、１３５ｍｇＫＯＨ／ｇ以下である。
【００４８】
平均水酸基価は、ＪＩＳ  Ｋ１５５７−１：２００７に従って測定できる（以下同様）。
【００４９】
プレポリマーがポリエーテルジオール（Ａ２）に由来する領域を含むことにより、ポリエーテルジオール（Ａ２）の主鎖（直鎖）に由来して、発泡ポリウレタンエラストマーのソフトセグメントの結晶性の向上を図ることができ、工業製品として要求される発泡ポリウレタンエラストマーの各種機械物性を満足させることができる。
【００５０】
プレポリマーを調製するには、ポリイソシアネート（１，４−ビス（イソシアナトメチル）シクロヘキサン（Ａ１）、および、必要により、後述する他のポリイソシアネート（例えば、１，３−ビス（イソシアナトメチル）シクロヘキサン）と、ポリエーテルジオール（Ａ２）とを、イソシアネートインデックス（ポリエーテルジオール（Ａ２）の水酸基濃度に対する、ポリイソシアネートのイソシアネート基濃度（ＮＣＯ濃度）の比に１００を乗じた値、ＮＣＯ濃度／水酸基濃度×１００）が、例えば、１００より大きくなる割合、好ましくは、１０５以上、例えば、６００以下、好ましくは、４５０以下となるように混合して、それらを、所定のイソシアネート基含有率になるまで反応させる。
【００５１】
反応温度は、例えば、５０℃以上であり、例えば、１２０℃以下、好ましくは、１００℃以下である。
【００５２】
また、反応時間は、例えば、０．５時間以上、好ましくは、１時間以上であり、例えば、１５時間以下、好ましくは、１０時間以下である。
【００５３】
また、この反応において、必要に応じて、触媒（例えば、後述するウレタン化触媒（Ｃ）など）を添加することもできる。
【００５４】
触媒の配合割合は、ポリイソシアネートおよびポリエーテルジオール（Ａ２）の総量に対して、質量基準で、例えば、１ｐｐｍ以上であり、例えば、５００ｐｐｍ以下、好ましくは、１００ｐｐｍ以下、さらに好ましくは、２０ｐｐｍ以下である。
【００５５】
なお、上記反応の後、必要により、公知の蒸留方法などを用いて残存モノマー（具体的には、未反応のポリイソシアネート）を取り除く。
【００５６】
これにより、分子末端にイソシアネート基を有する上記したプレポリマーを得ることができる。
【００５７】
プレポリマー中のイソシアネート基の含有割合（イソシアネート基含有率）は、ＪＩＳ  Ｋ７３０１（１９９５）に記載のイソシアネート基含有率試験に準拠して、ジ−ｎ−ブチルアミンによる滴定法により求められ、例えば、３質量％以上、好ましくは、５質量％以上であり、例えば、１２質量％以下、好ましくは、８質量％以下である。
【００５８】
ポリイソシアネート成分（Ａ）中のプレポリマーの割合は、例えば、７０質量％以上、好ましくは、８０質量％以上であり、例えば、１００質量％以下、好ましくは、９５質量％以下である。
【００５９】
また、ポリイソシアネート成分（Ａ）は、好ましくは、１，４−ビス（イソシアナトメチル）シクロヘキサン（上記したプレポリマーを合成した後に残存する残存モノマー）を含む。
【００６０】
なお、１，４−ビス（イソシアナトメチル）シクロヘキサンは、その誘導体（例えば、イソシアヌレート変性体、イミノオキサジアジンジオン変性体、アロファネート変性体、ポリオール変性体、ビウレット変性体、ウレア変性体、オキサジアジントリオン変性体、カルボジイミド変性体、ウレトジオン変性体、ウレトンイミン変性体など）として含まれてもよい。
【００６１】
ポリイソシアネート成分（Ａ）中の１，４−ビス（イソシアナトメチル）シクロヘキサン（モノマー）の割合は、例えば、０質量％以上、好ましくは、５質量％以上であり、例えば、３０質量％以下、好ましくは、２０質量％以下である。
【００６２】
ポリイソシアネート成分（Ａ）中の１，４−ビス（イソシアナトメチル）シクロヘキサン割合が上記範囲であると、発泡ポリウレタンエラストマー中のハードセグメントの割合（ハードセグメント濃度）を調整することができ、発泡ポリウレタンエラストマーの硬度および圧縮永久歪みを調整することができる。
【００６３】
また、ポリイソシアネート成分（Ａ）は、必要により、他のポリイソシアネートを含んでもよい。
【００６４】
他のポリイソシアネートとしては、例えば、脂環族ポリイソシアネートを含む脂肪族ポリイソシアネート、芳香族ポリイソシアネート、芳香脂肪族ポリイソシアネート、それらの上記した誘導体、および、それら他のポリイソシアネートとポリエーテルジオール（Ａ２）とのプレポリマー（例えば、１，３−ビス（イソシアナトメチル）シクロヘキサンとポリエーテルジオール（Ａ２）とのプレポリマー）などが挙げられる。
【００６５】
脂肪族ポリイソシアネートとしては、例えば、ペンタメチレンジイソシアネート（ＰＤＩ）、ヘキサメチレンジイソシアネート（ＨＤＩ）などの脂肪族ジイソシアネートが挙げられる。
【００６６】
脂環族ポリイソシアネートとしては、例えば、１，３−ビス（イソシアナトメチル）シクロヘキサン、イソフォロンジイソシアネート（ＩＰＤＩ）、４，４’−、２，４’−または２，２’−ジシクロヘキシルメタンジイソシアネートもしくはこれらの混合物（Ｈ１２ＭＤＩ）、２，５−または２，６−ジイソシアナトメチルビシクロ〔２，２，１〕−ヘプタン（ＮＢＤＩ）などの脂環族ジイソシアネートが挙げられる。
【００６７】
芳香族ポリイソシアネートとしては、例えば、２，４−トリレンジイソシアネートおよび２，６−トリレンジイソシアネート、ならびに、これらトリレンジイソシアネートの異性体混合物（ＴＤＩ）、４，４’−ジフェニルメタンジイソシアネート、２，４’−ジフェニルメタンジイソシアネートおよび２，２’−ジフェニルメタンジイソシアネート、ならびに、これらジフェニルメタンジイソシアネートの任意の異性体混合物（ＭＤＩ）、トルイジンジイソシアネート（ＴＯＤＩ）、パラフェニレンジイソシアネート（ＰＰＤＩ）、ナフタレンジイソシアネート（ＮＤＩ）などの芳香族ジイソシアネートが挙げられる。
【００６８】
芳香脂肪族ポリイソシアネートとしては、例えば、１，３−または１，４−キシリレンジイソシアネートもしくはその混合物（ＸＤＩ）、１，３−または１，４−テトラメチルキシリレンジイソシアネートもしくはその混合物（ＴＭＸＤＩ）などの芳香脂肪族ジイソシアネートが挙げられる。
【００６９】
ポリイソシアネート成分（Ａ）中の他のポリイソシアネートの割合は、例えば、０質量％以上であり、例えば、５０質量％以下、好ましくは、２５質量％以下である。
【００７０】
ポリイソシアネート成分（Ａ）中のプレポリマーは、好ましくは、１，４−ビス（イソシアナトメチル）シクロヘキサン（Ａ１）とポリエーテルジオール（Ａ２）とのプレポリマーのみを含む。
【００７１】
また、ポリイソシアネート成分（Ａ）は、より好ましくは、他のポリイソシアネートを含まず、１，４−ビス（イソシアナトメチル）シクロヘキサン（Ａ１）およびポリエーテルジオール（Ａ２）のプレポリマーと、未反応の１，４−ビス（イソシアナトメチル）シクロヘキサンとを含み、さらに好ましくは、ポリイソシアネート成分（Ａ）は、１，４−ビス（イソシアナトメチル）シクロヘキサン（Ａ１）およびポリエーテルジオール（Ａ２）のプレポリマーと、未反応の１，４−ビス（イソシアナトメチル）シクロヘキサンとからなる。
【００７２】
ポリオール成分（Ｂ）は、必須成分として、炭素数２〜６の低分子量ポリオール（Ｂ１）を含んでいる。
【００７３】
ポリオール（Ｂ）が、炭素数２〜６の低分子量ポリオール（Ｂ１）を含むことにより、発泡ポリウレタンエラストマーのハードセグメントの凝集性を制御して、発泡ポリウレタンエラストマーの耐屈曲性を向上させるとともに、圧縮永久歪みを抑制することができる。
【００７４】
炭素数２〜６の低分子量ポリオール（Ｂ１）は、水酸基を２つ以上有する分子量６０以上、４００未満、好ましくは、３００以下の化合物であって、例えば、炭素数２〜６のアルカンポリオールが挙げられる。
【００７５】
炭素数２〜６のアルカンポリオールは、炭素数２以上６以下のアルキレン基（直鎖状アルキレン基または分岐鎖状アルキレン基）と、２つ以上の水酸基とを有する化合物である。
【００７６】
炭素数２〜６のアルカンポリオールとしては、例えば、エチレングリコール（別名：エタンジオール）、１，３−プロパンジオール、１，４−ブタンジオール、１，５−ペンタンジオール、１，６−ヘキサンジオールなどの直鎖状のアルカンジオール、例えば、プロピレングリコール（別名：１，２−プロパンジオール）、１，３−ブタンジオール、１，２−ブタンジオール、ネオペンチルグリコール（別名：２，２−ジメチル−１，３−プロパンジオール）、３−メチル−１，５−ペンタンジオールなどの分岐のアルカンジオール、例えば、グリセリン（別名：１，２，３−プロパントリオール）、トリメチロールプロパン（別名：１，１，１−トリス（ヒドロキシメチル）プロパン）などのアルカントリオール、例えば、ペンタエリスリトール（別名：テトラメチロールメタン）などのアルカンテトラオール、例えば、キシリトール（別名：１，２，３，４，５−ペンタヒドロキシペンタン）などのアルカンペンタオール、例えば、ソルビトール、マンニトール、アリトール、イジトール、ダルシトール、アルトリトールなどのアルカンヘキサオールなどが挙げられる。
【００７７】
これら炭素数２〜６のアルカンポリオールは、単独使用または２種類以上併用することができる。
【００７８】
また、炭素数２〜６の低分子量ポリオール（Ｂ１）としては、上記アルカンポリオールの他、さらに、例えば、ジエチレングリコール、トリエチレングリコール、ジプロピレングリコールなどのエーテルジオールなどが挙げられる。これらは、単独使用または２種類以上併用することができる。
【００７９】
炭素数２〜６の低分子量ポリオール（Ｂ１）として、好ましくは、炭素数２〜６のアルカンポリオールが挙げられ、より好ましくは、直鎖状のアルカンジオールが挙げられ、さらに好ましくは、１，３−プロパンジオール、１，４−ブタンジオールが挙げられ、とりわけ好ましくは、１，４−ブタンジオールが挙げられる。
【００８０】
また、ポリオール成分（Ｂ）は、低分子量ポリオール（Ｂ１）を単独で含有していてもよく、また、低分子量ポリオール（Ｂ１）の他に、マクロポリオール（Ｂ２）を含有していてもよい。
【００８１】
耐屈曲性の向上を図り、圧縮永久歪みの低減を図る観点から、好ましくは、ポリオール成分（Ｂ）は、低分子量ポリオール（Ｂ１）とマクロポリオール（Ｂ２）とを含み、より好ましくは、低分子量ポリオール（Ｂ１）とマクロポリオール（Ｂ２）とからなる。
【００８２】
マクロポリオール（Ｂ２）は、水酸基を２つ以上有し、数平均分子量が４００以上、好ましくは、５００以上であり、１００００以下の化合物である。
【００８３】
マクロポリオール（Ｂ２）としては、特に制限されず、公知のマクロポリオールが挙げられ、より具体的には、例えば、ポリエーテルポリオール、ポリエステルポリオール、ポリカーボネートポリオール、ポリウレタンポリオール、エポキシポリオール、植物油ポリオール、ポリオレフィンポリオール、アクリルポリオール、シリコーンポリオール、フッ素ポリオール、ビニルモノマー変性ポリオールなどが挙げられる。
【００８４】
これらマクロポリオール（Ｂ２）は、単独使用または２種類以上併用することができる。
【００８５】
マクロポリオール（Ｂ２）として、好ましくは、ポリエーテルポリオールが挙げられる。
【００８６】
ポリエーテルポリオールとしては、例えば、ポリエーテルジオール（Ａ２）として上記したポリエーテルジオールなどが挙げられ、具体的には、例えば、ポリオキシエチレングリコール（ＰＥＧ）、ポリオキシプロピレングリコール（ＰＰＧ）、エチレンオキサイドおよびプロピレンオキサイドの付加共重合体（ランダムおよび／またはブロック共重合体）、ポリトリメチレンエーテルグリコール、ポリテトラメチレンエーテルグリコールなどが挙げられる。これらは、単独使用または２種類以上併用することができる。
【００８７】
ポリエーテルポリオールとして、好ましくは、ポリテトラメチレンエーテルグリコールが挙げられる。
【００８８】
マクロポリオール（Ｂ２）の数平均分子量は、上記したように、４００以上、好ましくは、５００以上、より好ましくは、８００以上であり、また、１００００以下、好ましくは、５０００以下、より好ましくは、２０００以下である。
【００８９】
マクロポリオール（Ｂ２）の平均水酸基価は、例えば、１２ｍｇＫＯＨ／ｇ以上、好ましくは、２５ｍｇＫＯＨ／ｇ以上であり、例えば、２７０ｍｇＫＯＨ／ｇ以下、好ましくは、１２０ｍｇＫＯＨ／ｇ以下、より好ましくは、６０ｍｇＫＯＨ／ｇ以下である。
【００９０】
また、ポリオール（Ｂ）が低分子量ポリオール（Ｂ１）とマクロポリオール（Ｂ２）とを含有する場合、それらの割合は、目的および用途に応じて、適宜設定される。
【００９１】
具体的には、ポリオール成分（Ｂ）中において、低分子量ポリオール（Ｂ１）の割合は、例えば、２０質量％以上、好ましくは、３０質量％以上であり、例えば、１００質量％以下、好ましくは、５０質量％以下である。
【００９２】
また、ポリオール成分（Ｂ）中のマクロポリオール（Ｂ２）の割合は、例えば、０質量％以上、好ましくは、５０質量％以上であり、例えば、８０質量％以下、好ましくは、７０質量％以下である。
【００９３】
また、低分子量ポリオール（Ｂ１）の配合部数は、ポリイソシアネート成分（Ａ）１００質量部に対して、例えば、１．０質量部以上、好ましくは、２．０質量部以上であり、例えば、１０．０質量部以下、好ましくは、５．０質量部以下、さらに好ましくは、４．０質量部以下である。
【００９４】
ポリオール成分（Ｂ）は、必要により、上記した炭素数２〜６の低分子量ポリオール（Ｂ１）およびマクロポリオール（Ｂ２）に加えて、他の低分子量ポリオールや低分子量アミンなどの他の低分子量活性水素基含有化合物を含んでもよい。
【００９５】
他の低分子量ポリオールは、水酸基を２つ以上有し、数平均分子量が４００未満の化合物であって、上記した炭素数２〜６の低分子量ポリオール（Ｂ１）およびマクロポリオール（Ｂ２）以外のポリオールが挙げられ、例えば、ヘプタンジオール、オクタンジオールなどの炭素数７以上の低分子量ポリオールなどが挙げられる。他の低分子量アミンとしては、数平均分子量が４００未満の化合物であって、例えば、モノエタノールアミンなどの第一級アミン、ジエタノールアミンなどの第二級アミン、トリエタノールアミン、トリイソプロパノールアミン、メチルジエタノールアミン、メチルジイソプロパノールアミンなどの第三級アミンなどが挙げられる。
【００９６】
ポリオール成分（Ｂ）において、他の低分子量ポリオールおよび低分子量アミンの割合は、例えば、０質量％以上であり、例えば、４０質量％以下、好ましくは、２０質量％以下であり、とりわけ好ましくは、０質量％である。
【００９７】
ウレタン化触媒（Ｃ）としては、例えば、金属触媒、含窒素有機触媒などが挙げられる。
【００９８】
金属触媒としては、例えば、ネオデカン酸ビスマス（ＩＩＩ）、オクチル酸ビスマス（ＩＩＩ）などのビスマスを含有する金属触媒、例えば、オクチル酸亜鉛、亜鉛ジアセチルアセトネート、Ｚｎ−Ｋ−ＫＡＴ  ＸＫ−６３３（ＫＩＮＧ社製）、Ｚｎ−Ｋ−ＫＡＴＸＫ−６１４（ＫＩＮＧ社製）などの亜鉛を含有する金属触媒、例えば、無機スズ化合物（例えば、酢酸スズ、オクチル酸スズなど）、有機スズ化合物（例えば、ジブチルスズジラウレート、ジブチルスズクロライド、ジメチルスズジネオデカノエート、ジメチルスズジチオグリコレートなど）などのスズを含有する金属触媒、例えば、オクチル酸鉛、ナフテン酸鉛などの鉛を含有する金属触媒、例えば、ナフテン酸ニッケル、ニッケルアセチルアセトネートなどのニッケルを含有する金属触媒、例えば、ジルコニウムテトラアセチルアセトネートなどのジルコニウムを含有する金属触媒、例えば、オクチル酸カリウム、オクチル酸ナトリウム、炭酸カリウム、炭酸ナトリウムなどのアルカリ金属を含有する金属触媒、例えば、オクチル酸コバルト、コバルトアセチルアセトネートなどのコバルトを含有する金属触媒、オクチル酸マンガン、マンガンアセチルアセトネートなどのマンガンを含有する金属触媒、アルミニウムアセチルアセトネートなどのアルミニウムを含有する金属触媒などが挙げられる。これらは、単独使用または２種類以上併用することができる。
【００９９】
金属触媒としては、好ましくは、ビスマスを含有する金属触媒と、亜鉛を含有する金属触媒とを併用する。
【０１００】
含窒素有機触媒としては、例えば、芳香環を含有する含窒素有機触媒（以下、含窒素芳香族系触媒と称する。）、芳香環を含有しない含窒素有機触媒（以下、含窒素脂肪族系触媒と称する。）などが挙げられる。
【０１０１】
含窒素芳香族系触媒としては、例えば、イミダゾール触媒が挙げられ、具体的には、例えば、イミダゾール、１，２−ジメチルイミダゾール、２−エチル−４−メチルイミダゾール、１−イソブチル−２−メチルイミダゾールなどのイミダゾール化合物などが挙げられる。これらは、単独使用または２種類以上併用することができる。
【０１０２】
含窒素脂肪族触媒としては、例えば、脂肪族アミン触媒が挙げられ、具体的には、例えば、トリエチルアミン、トリエチレンジアミン、ビス（ジメチルアミノエチル）エーテル、Ｎ−メチルモルホリンなどの３級アミン化合物、例えば、テトラエチルヒドロキシルアンモニウム、２−ヒドロキシプロピルトリメチルアンモニウム、テトラブチルアンモニウム、１，８―ジアザビシクロ（５，４，０）―７−ウンデセンなどの４級アンモニウム塩化合物などが挙げられる。これらは、単独使用または２種類以上併用することができる。
【０１０３】
ウレタン化触媒（Ｃ）の割合（金属触媒および含窒素有機触媒の総量）は、ポリイソシアネート成分（Ａ）１００質量部に対して、例えば、１質量部以上、好ましくは、３質量部以上であり、例えば、１０質量部以下、好ましくは、８質量部以下である。
【０１０４】
また、ウレタン化触媒（Ｃ）の総量１００質量部に対して、金属触媒の割合が、例えば、８０質量部以上、好ましくは、８５質量部以上であり、例えば、１００質量部以下、好ましくは、９７質量部以下である。また、含窒素有機触媒の割合が、例えば、０質量部以上、好ましくは、３質量部以上であり、例えば、２０質量部以下、好ましくは、１５質量部以下である。すなわち、ウレタン化触媒（Ｃ）は、含窒素有機触媒を含んでいてもよく、また、含窒素有機触媒を含んでいなくともよい。
【０１０５】
そして、発泡ポリウレタンエラストマー原料においては、ポリエーテルジオール（Ａ２）にポリトリメチレンエーテルグリコールが含有されているため、ウレタン化触媒（Ｃ）は、含窒素芳香族系触媒（好ましくは、イミダゾール触媒）を含むことができる。
【０１０６】
より具体的には、ポリエーテルジオール（Ａ２）にポリトリメチレンエーテルグリコールが含有されておらず、例えば、ポリテトラメチレンエーテルグリコールのみが含有されている場合、ウレタン化触媒（Ｃ）が含窒素芳香族系触媒を含有すると、発泡ポリウレタンエラストマーは、耐屈曲性に優れる一方、熱環境下において変色するなど、耐変色性に劣る。
【０１０７】
一方、このような場合（ポリエーテルジオール（Ａ２）にポリトリメチレンエーテルグリコールが含有されておらず、例えば、ポリテトラメチレンエーテルグリコールのみが含有されている場合）において、ウレタン化触媒（Ｃ）から含窒素芳香族系触媒を除外すると、耐変色性の向上を図ることができる。しかし、このような場合には、発泡ポリウレタンエラストマーの耐屈曲性が低下するという不具合がある。
【０１０８】
すなわち、ポリエーテルジオール（Ａ２）にポリトリメチレンエーテルグリコールが含有されていない場合には、耐変色性と耐屈曲性とがトレードオフの関係（耐変色性を向上させると耐屈曲性が低下し、耐屈曲性を向上させると耐変色性が低下するという関係）にある。
【０１０９】
これらに対して、本発明の発泡ポリウレタンエラストマー原料では、ポリエーテルジオール（Ａ２）にポリトリメチレンエーテルグリコールが含有されているため、ウレタン化触媒（Ｃ）が含窒素芳香族系触媒を含有する場合にも、発泡ポリウレタンエラストマーは、耐屈曲性に優れ、かつ、耐変色性に優れる。
【０１１０】
さらに、この発泡ポリウレタンエラストマー原料では、耐変色性の向上の観点から、好ましくは、ウレタン化触媒（Ｃ）は、含窒素芳香族系触媒（好ましくは、イミダゾール触媒）を含有しない。
【０１１１】
すなわち、この発泡ポリウレタンエラストマー原料では、ポリエーテルジオール（Ａ２）にポリトリメチレンエーテルグリコールが含有されているため、ウレタン化触媒（Ｃ）が含窒素芳香族系触媒を含有しなくとも、十分な耐屈曲性を得ることができ、さらに、含窒素芳香族系触媒による変色を抑制できる。
【０１１２】
このように、ウレタン化触媒（Ｃ）が含窒素芳香族系触媒を含有しない場合、とりわけ良好に、耐屈曲性および耐変色性の両立を図ることができる。
【０１１３】
ウレタン化触媒（Ｃ）が含窒素芳香族系触媒を含有しない場合、発泡成型性の観点から、好ましくは、ウレタン化触媒（Ｃ）は、金属触媒を含有する。
【０１１４】
金属触媒の割合は、反応速度および耐変色性の観点から、発泡ポリウレタンエラストマー原料の総量１００質量部に対して、例えば、０．１０質量部以上、好ましくは、０．３０質量部以上、より好ましくは、０．５０質量部以上であり、例えば、１０．０質量部以下、好ましくは、５．００質量部以下である。
【０１１５】
また、金属触媒の割合は、ポリイソシアネート成分（Ａ）１００質量部に対して、例えば、０．５質量部以上、好ましくは、１質量部以上であり、例えば、１０質量部以下、好ましくは、５質量部以下である。
【０１１６】
金属触媒として、ビスマスを含有する金属触媒と、亜鉛を含有する金属触媒とを併用する場合、それらの総量１００質量部に対して、ビスマスを含有する金属触媒が、例えば、例えば、３３質量部以上、好ましくは、４３質量部以上であり、例えば、７５質量部以下、好ましくは、７０質量部以下である。また、亜鉛を含有する金属触媒が、例えば、例えば、２５質量部以上、好ましくは、３０質量部以上であり、例えば、６７質量部以下、好ましくは、５７質量部以下である。
【０１１７】
このような場合、ウレタン化触媒（Ｃ）は、含窒素脂肪族系触媒を含んでいてもよく、また、含窒素脂肪族系触媒を含んでいなくともよい。
【０１１８】
発泡安定性の向上を図る観点から、好ましくは、ウレタン化触媒（Ｃ）は、含窒素脂肪族系触媒（好ましくは、脂肪族アミン触媒）を含有する。
【０１１９】
含窒素脂肪族系触媒の割合は、発泡ポリウレタンエラストマー原料の総量１００質量部に対して、例えば、０質量部以上、好ましくは、０．０１質量部以上、より好ましくは、０．０５質量部以上であり、例えば、１０質量部以下、好ましくは、５質量部以下である。
【０１２０】
また、含窒素脂肪族系触媒の割合は、ポリイソシアネート成分（Ａ）１００質量部に対して、例えば、０質量部以上、好ましくは、０．０５質量部以上であり、例えば、１０質量部以下、好ましくは、５質量部以下である。
【０１２１】
次いで、本発明の発泡ポリウレタンエラストマーについて説明する。
【０１２２】
発泡ポリウレタンエラストマーは、上記した発泡ポリウレタンエラストマー原料の発泡体であって、見かけ密度（ＪＩＳ  Ｋ７２２２：２００５）が、例えば、０．１ｋｇ／ｃｍ３以上であり、例えば、０．５ｇ／ｃｍ３以下、好ましくは、０．３ｇ／ｃｍ３以下である発泡体であり、軟質ポリウレタンフォーム、半硬質ポリウレタンフォーム、硬質ポリウレタンフォームとは区別される。なお、発泡ポリウレタンエラストマー原料を発泡させるための方法は、特に限定されないが、好ましくは、後述する発泡ポリウレタンエラストマーの製造方法が用いられる。
【０１２３】
発泡ポリウレタンエラストマーは、ポリイソシアネート成分（Ａ）とポリオール成分（Ｂ）との反応物であるポリウレタン樹脂中に気泡が分散した構造を有する。発泡ポリウレタンエラストマーの気泡構造は、気泡が独立した（連続していない）独立気泡構造、または、気泡が部分的に連続した半独立気泡構造である。
【０１２４】
ポリウレタン樹脂は、図１に示すように、一分子中に、ソフトセグメントＳと、ハードセグメントＨとを有する。
【０１２５】
ソフトセグメントＳは、ポリエーテルジオール（Ａ２）（および、必要により、マクロポリオール（Ｂ２））から構成される領域（ドメイン）である。
【０１２６】
ハードセグメントＨは、１，４−ビス（イソシアナトメチル）シクロヘキサンを含むポリイソシアネートと、炭素数２〜６の低分子量ポリオール（Ｂ１）（および、必要により、他の低分子量活性水素基含有化合物）と、ポリイソシアネート成分（Ａ）および水の反応生成物であるウレアとから構成される領域（ドメイン）である。
【０１２７】
ポリウレタン樹脂の各種の機械物性は、ハードセグメントＨの凝集性と、ソフトセグメントＳの結晶性とによって実現される。
【０１２８】
本発明の発泡ポリウレタンエラストマーにおいて、ソフトセグメントＳは、ポリエーテルジオール（Ａ２）に由来する領域、すなわち、ポリトリメチレンエーテルグリコールに由来する領域を含む。そのため、本発明の発泡ポリウレタンエラストマーでは、ポリエーテルジオール（Ａ２）の主鎖（直鎖）に由来して、ソフトセグメントＳの結晶性の向上が適度に図られている。これにより、発泡ポリウレタンエラストマーは、工業製品としての要求を満足させることができる各種機械物性を有する。
【０１２９】
また、１，４−ビス（イソシアナトメチル）シクロヘキサン（Ａ１）とポリエーテルジオール（Ａ２）とをプレポリマーとしているため、ソフトセグメントＳの均一な結晶性を確保することができる。
【０１３０】
また、ハードセグメントＨは、炭素数２〜６の低分子量ポリオール（Ｂ１）に由来して、炭素数が２以上６以下の直鎖状または分岐鎖状のアルキレン基を有する。そのため、本発明の発泡ポリウレタンエラストマーでは、ハードセグメントＨの凝集性が制御されている。
【０１３１】
これにより、発泡ポリウレタンエラストマーは、圧縮永久歪みの抑制と、耐屈曲性の向上との両立が図られている。
【０１３２】
ここで、圧縮永久歪みの低減と、耐屈曲性の向上とは、通常、トレードオフの関係（圧縮永久歪みを低減すると、耐屈曲性が低下し、耐屈曲性を向上させると、圧縮永久歪みが増大するという関係）にある。
【０１３３】
この点、本発明の発泡ポリウレタンエラストマーでは、圧縮永久歪みの低減と耐屈曲性の向上との両立が図られており、例えば、圧縮永久歪み（ＪＩＳ  Ｋ６２６２）２０％以下、かつ、耐屈曲性（ＪＩＳ  Ｋ６２６０：２０１０）７０×１０３回以上、好ましくは、圧縮永久歪み１５％以下、かつ、耐屈曲性１１０×１０３回以上、より好ましくは、圧縮永久歪み１０％以下、かつ、耐屈曲性１５０×１０３回以上を実現できる。
【０１３４】
なお、発泡ポリウレタンエラストマーの圧縮永久歪みは、例えば、１％以上である。また、発泡ポリウレタンエラストマーの耐屈曲性は、例えば、５０００×１０３回以下である。
【０１３５】
このような発泡ポリウレタンエラストマーのアスカーＣ硬度（ＪＩＳ  Ｋ７３１２−７：１９９６）は、例えば、３０以上、好ましくは、３５以上、より好ましくは、４０以上であり、例えば、６０以下、好ましくは、５０以下である。
【０１３６】
発泡ポリウレタンエラストマーは、例えば、シューズのインナーソール、アウターソール、ミッドソール（インナーソールとアウターソールとの間の部分）などのシューズのソール部材、例えば、シューズのショックアブソーバー、自動車のショックアブソーバー、ヘルメットのショックアブソーバー、グリップテープのショックアブソーバーなどのショックアブソーバー、例えば、自動車の内装材、例えば、シューズ、ヘルメット、グリップテープ、バット（打球反発材）、サッカーボールのクッション材などのスポーツ用品、例えば、ヘッドフォンの部材、例えば、土木建材のパッキン部材、例えば、梱包材、枕、マットレス、シートクッション、シーリング材、防音フローリング材などの緩衝材料、例えば、ブラジャー、ブラジャー用パッド、ブラジャー用カップ、肩パッドなどの衣料用品、例えば、二輪車、モビリティ部材、例えば、ロボット用緩衝材料、例えば、介護用品、電気・電子製品の緩衝材からなる群から選択される工業製品の材料として用いられる。発泡ポリウレタンエラストマーは、好ましくは、シューズのミッドソール、ショックアブソーバー、自動車の内装材、および、スポーツ用品からなる群から選択される工業製品の材料として用いられる。
【０１３７】
とりわけ、上記の発泡ポリウレタンエラストマーは、ミッドソールの材料として、好適に用いられる。
【０１３８】
また、本発明は、上記の発泡ポリウレタンエラストマーを含むミッドソールを含んでいる。すなわち、本発明のミッドソールは、上記の発泡ポリウレタンエラストマーを用いて得られる成形品である。
【０１３９】
このようなミッドソールは、上記の発泡ポリウレタンエラストマーを用いて得られるため、耐屈曲性に優れ、圧縮永久歪みが抑制される。
【０１４０】
次いで、本発明の一実施形態としての発泡ポリウレタンエラストマーの製造方法について説明する。
【０１４１】
発泡ポリウレタンエラストマーの製造方法は、上記した発泡ポリウレタンエラストマーを製造するための発泡ポリウレタンエラストマーの製造方法であって、準備工程と、発泡工程とを含む。
【０１４２】
準備工程では、上記した発泡ポリウレタンエラストマー原料の各成分を、上記の割合で準備する。
【０１４３】
次いで、発泡工程では、上記した発泡ポリウレタンエラストマー原料を発泡させる。
【０１４４】
詳しくは、発泡工程では、まず、ポリオール成分（Ｂ）とウレタン化触媒（Ｃ）と発泡剤とを配合して、混合し、レジンプレミックスを調製する。
【０１４５】
レジンプレミックスの調製に用いられるウレタン化触媒（Ｃ）は、一部であってもよく、また、全部であってもよい。好ましくは、ウレタン化触媒（Ｃ）の一部が、レジンプレミックスの調製に用いられる。
【０１４６】
レジンプレミックスの調製に用いられるウレタン化触媒（Ｃ）として、好ましくは、含窒素脂肪族系触媒が挙げられ、より好ましくは、脂肪族アミン触媒が挙げられる。
【０１４７】
発泡剤としては、発泡ポリウレタン材料の製造に通常使用される公知の発泡剤を用いることができる。発泡剤としては、例えば、水、例えば、トリクロロフルオロメタン、ジクロロジフルオロメタン、トリクロロエタン、トリクロロエチレン、テトラクロロエチレン、塩化メチレン、トリクロロトリフルオロエタン、ジブロモテトラフルオロエタン、四塩化炭素などのハロゲン置換脂肪族炭化水素が挙げられる。
【０１４８】
これらの発泡剤は、単独使用または２種以上を併用することができる。
【０１４９】
発泡剤として、好ましくは、水の単独使用が挙げられる。
【０１５０】
また、レジンプレミックスには、必要により、整泡剤、添加剤などを添加することができる。
【０１５１】
整泡剤としては、発泡ポリウレタン材料の製造に通常使用される公知の整泡剤を用いることができる。整泡剤としては、例えば、ＡＧＣセイミケミカル社製のサーフロンＡＦ−５０００、サーフロンＳ−６５１、例えば、モメンティブ社製のＬ−５６８、Ｌ−５８０、Ｌ−５９０、Ｌ−５９８、Ｌ−６００、Ｌ−６２０、Ｌ−６３５、Ｌ−６３８、Ｌ−６５０、Ｌ−６８０、Ｌ−６８２、ＳＣ−１５５、Ｙ−１０３６６、Ｌ−５３０９、Ｌ−５６１４、Ｌ−５６１７、Ｌ−５６２７、Ｌ−５６３９、Ｌ−５６２４、Ｌ−５６９０、Ｌ−５６９３、Ｌ−５６９８、例えば、信越シリコーン社製のＦ−６０７、Ｆ−６０６、Ｆ−２４２Ｔ、Ｆ−１１４、Ｆ−３４８、例えば、エアプロダクツアンドケミカルズ社製のＤＣ５５９８、ＤＣ５９３３、ＤＣ５６０９、ＤＣ５９８６、ＤＣ５９５０、ＤＣ２５２５、ＤＣ２５８５、ＤＣ６０７０、ＤＣ３０４３、例えば、東レダウコーニングシリコーン社製のＳＺ−１９１９、ＳＨ−１９２、ＳＨ１９０、ＳＺ−５８０、ＳＲＸ２８０Ａ、ＳＺ−５８４、ＳＦ２９０４、ＳＺ−５７４０Ｍ、ＳＺ−１１４２、ＳＺ−１９５９などが挙げられる。
【０１５２】
添加剤としては、例えば、酸化防止剤（例えば、ヒンダードフェノール化合物、有機リン化合物、チオエーテル系化合物、ヒドロキシルアミン系化合物など）、紫外線吸収剤（例えば、ベンゾトリアゾール化合物、フォルムアミジン系化合物など）、耐光安定剤（例えば、ヒンダードアミン化合物など）などが挙げられる。
【０１５３】
次いで、発泡工程では、レジンプレミックスにポリイソシアネート成分（Ａ）を配合し、混合して、発泡混合物を調製する。このとき、発泡混合物には、発泡ポリウレタンエラストマー原料がすべて配合される。
【０１５４】
発泡混合物には、好ましくは、ウレタン化触媒（Ｃ）を配合する。
【０１５５】
ウレタン化触媒（Ｃ）としては、上記レジンプレミックスの調製に用いられたウレタン化触媒（Ｃ）の残部が挙げられ、具体的には、金属触媒が挙げられる。
【０１５６】
次いで、発泡工程では、発泡混合物を所定の型内に注ぎ、発泡混合物（発泡ポリウレタンエラストマー原料）を発泡させる。好ましくは、発泡工程では、上記したウレタン化触媒（Ｃ）の存在下で、発泡ポリウレタンエラストマー原料を発泡させる。より好ましくは、発泡工程では、含窒素脂肪族系触媒、ビスマスを含有する金属触媒、および、亜鉛を含有する金属触媒の存在下で、発泡ポリウレタンエラストマー原料を発泡させる。ビスマスを含有する金属触媒、および、亜鉛を含有する金属触媒の存在下で、発泡ポリウレタンエラストマー原料を発泡させることにより、発泡ポリウレタンエラストマー原料を所定の型内で発泡させた後、得られた発泡ポリウレタンエラストマーを短時間で円滑に脱型することができる。
【０１５７】
このような発泡ポリウレタンエラストマーの製造方法によれば、耐屈曲性に優れ、圧縮永久歪みが抑制され、さらに、耐変色性にも優れる上記の発泡ポリウレタンエラストマーを効率よく得ることができる。
【０１５８】
また、上記の発泡ポリウレタンエラストマー原料によれば、耐屈曲性に優れ、圧縮永久歪みが抑制され、さらに、耐変色性にも優れる発泡ポリウレタンエラストマーを得ることができる。
【０１５９】
そして、上記発泡ポリウレタンエラストマー原料の発泡体である発泡ポリウレタンエラストマーは、耐屈曲性に優れ、圧縮永久歪みが抑制され、さらに、耐変色性にも優れる。
【実施例】
【０１６０】
次に、本発明を、実施例および比較例に基づいて説明するが、本発明は、下記の実施例によって限定されるものではない。なお、「部」および「％」は、特に言及がない限り、質量基準である。また、以下の記載において用いられる配合割合（含有割合）、物性値、パラメータなどの具体的数値は、上記の「発明を実施するための形態」において記載されている、それらに対応する配合割合（含有割合）、物性値、パラメータなど該当記載の上限値（「以下」、「未満」として定義されている数値）または下限値（「以上」、「超過」として定義されている数値）に代替することができる。
＜原料＞
Ａ．ポリイソシアネート成分（イソシアネート基末端プレポリマー）
Ａ−１．ポリイソシアネート
（１）１，４−Ｈ６ＸＤＩ
１，４−ビス（イソシアナトメチル）シクロヘキサン、国際公開第２００９／５１１１４号の製造例３に従って合成した。純度（ガスクロマトグラフィー測定による。）９９．９％、トランス／シス比（モル基準）＝８６／１４
（２）１，３−Ｈ６ＸＤＩ
１，３−ビス（イソシアナトメチル）シクロヘキサン、商品名：タケネート６００、三井化学社製
Ａ−２．ポリエーテルジオール
（１）ＰＴ（Ｃ４）ＭＥＧ
ＰＴＧ−１０００（ポリテトラメチレンエーテルグリコール、商品名：ＰＴＧ−１０００、数平均分子量：１０００、平均水酸基価：１１１．９ｍｇＫＯＨ／ｇ、保土ヶ谷化学工業社製）１６４質量部と、ＰＴＧ−３０００（ポリテトラメチレンエーテルグリコール、商品名：ＰＴＧ−３０００ＳＮ、数平均分子量：３０００、平均水酸基価：３７．４ｍｇＫＯＨ／ｇ、保土ヶ谷化学工業社製）８３６質量部とを混合した。得られた混合物を、ポリエーテルジオール（１）とした。【０１６１】
（２）ＰＴ（Ｃ３）ＭＥＧ
ポリトリメチレンエーテルグリコール（商品名：Ｖｅｌｖｅｔｏｌ  Ｈ２７００、数平均分子量２７００、平均水酸基価４１．６ｍｇＫＯＨ／ｇ、Ｗｈｙｌｃｈｅｍ社製）を用意した。これを、ポリエーテルジオール（２）とした。【０１６２】
（３）ＰＥＧ
ポリオキシエチレングリコール（商品名：ＰＥＧ＃４０００、数平均分子量３０００、平均水酸基価３７．４ｍｇＫＯＨ／ｇ、日油化学社製）を用意した。これを、ポリエーテルジオール（３）とした。【０１６３】
（４）ＰＰＧ
ポリオキシプロピレングリコール（商品名：ＰＰＧ  ＤＬ−４０００、数平均分子量４０００、平均水酸基価２８．１、三井化学ＳＫＣポリウレタン社製）を用意した。これを、ポリエーテルジオール（４）とした。【０１６４】
（５）ＰＴＧ−Ｌ
非晶性ポリテトラメチレンエーテルグリコール（商品名：ＰＴＧ−Ｌ−３５００、数平均分子量３５００、平均水酸基価３２．１、保土ヶ谷化学工業社製）を用意した。これを、ポリエーテルジオール（５）とした。【０１６５】
Ｂ．ポリオール成分
Ｂ−１．炭素数２〜６の低分子量ポリオール
（１）１，４−ＢＤ
１，４−ブタンジオール、三菱化学社製
（２）１，３−ＰＤ
１，３−プロパンジオール、商品名：ＳＵＳＴＥＲＲＡプロパンジオール、デュポン社製
Ｂ−２．マクロポリオール
（１）ＰＴＧ−１０００
ポリテトラメチレンエーテルグリコール、商品名：ＰＴＧ−１０００、数平均分子量：１０００、平均水酸基価：１１１．９ｍｇＫＯＨ／ｇ、保土ヶ谷化学工業社製
（２）ＰＴＧ−３０００
ポリテトラメチレンエーテルグリコール、商品名：ＰＴＧ−３０００ＳＮ、数平均分子量：３０００、平均水酸基価：３７．４ｍｇＫＯＨ／ｇ、保土ヶ谷化学工業社製
Ｃ．ウレタン化触媒
Ｃ−１．含窒素脂肪族系触媒
（１）ＤＡＢＣＯ  ＴＭＲ
脂肪族アミン触媒、２−ヒドロキシプロピルトリメチルアンモニウム・オクチル酸塩、Ｅｖｏｎｉｋ社製
（２）ＤＡＢＣＯ３３ＬＶ
脂肪族アミン触媒、トリエチレンジアミン、Ｅｖｏｎｉｋ社製
（３）ＮＩＡＸ  ＣＡＴＡＬＹＳＴ  Ａ−１
脂肪族アミン触媒、ビス（ジメチルアミノエチル）エーテルの７０％ジプロピレングリコール溶液、タナック社製
Ｃ−２．含窒素芳香族系触媒
（１）ＴＯＹＯＣＡＴ  ＤＭ−７０
イミダゾール触媒、１，２−ジメチルイミダゾールの６５〜７５％エチレングリコール溶液、東ソー社製
Ｃ−３．金属触媒
（１）Ｚｎ−Ｋ−ＫＡＴ  ＸＫ−６３３
亜鉛系金属触媒、ＫＩＮＧ社製
（２）ＢｉＣＡＴ８１０８
ビスマス系金属触媒、ビスマスネオデカネート（ネオデカン酸ビスマス（ＩＩＩ））、シェファードケミカル製
（３）プキャット２５
ビスマス系金属触媒、ビスマスオクトエート（オクチル酸ビスマス（ＩＩＩ））、日本化学産業社製
（４）ＤＢＴＤＬ
スズ系金属触媒、ジラウリン酸ジブチルスズ（ＩＶ）（ジブチルスズジラウレート）、日東化成社製
Ｄ．発泡剤
（１）イオン交換水
Ｅ．整泡剤
（１）サーフロンＡＦ−５０００（ＡＧＣセイミケミカル社製）
Ｆ．添加剤
（１）Ｉｒｇａｎｏｘ２４５
酸化防止剤、ヒンダードフェノール化合物、商品名：イルガノックス２４５、ＢＡＳＦジャパン社製
（２）ＬＡ−７２
耐光安定剤、ヒンダードアミン化合物、商品名：アデカスタブＬＡ−７２、ＡＤＥＫＡ社製
＜各実施例、参考例および比較例＞
１．ポリイソシアネート成分（Ａ）の調製
各表に示す質量部数で、ポリイソシアネートおよびポリエーテルジオールを、撹拌機、温度計、還流管および窒素導入管を備えた４つ口フラスコに仕込み、窒素雰囲気下、８０℃にて１時間撹拌した。
【０１６６】
その後、予めジイソノニルアジペート（ジェイ・プラス社製）により４質量％に希釈したオクチル酸スズ（商品名：スタノクト、エーピーアイコーポレーション社製）を、ポリイソシアネートおよびポリエーテルジオールの総量に対して、１０ｐｐｍ（ポリイソシアネートおよびポリエーテルジオールの総量１００００質量部に対して、０．１０質量部）添加し、８０℃の温調下、窒素気流下で撹拌混合した。【０１６７】
これにより、イソシアネート基末端のプレポリマーを含むポリイソシアネート成分（Ａ）を調製した。【０１６８】
得られたポリイソシアネート成分（Ａ）のイソシアネート基濃度を、８０℃に温調して測定した。なお、イソシアネート基含有量は、ＪＩＳ  Ｋ７３０１に記載のイソシアネート基含有率試験に準拠して、ジ−ｎ−ブチルアミンによる滴定法により求めた。
【０１６９】
２．発泡ポリウレタンエラストマーの製造
各表に示した質量部数のポリオール成分（Ｂ）と、発泡剤（イオン交換水）と、整泡剤と、含窒素脂肪族系触媒（脂肪族アミン触媒）と、必要により含窒素芳香族系触媒（イミダゾール触媒）と、耐光安定剤と、酸化防止剤とを、均一に撹拌混合して、５０℃のオーブン中に１時間静置し、レジンプレミックスを調製した。【０１７０】
その後、得られたレジンプレミックス全量と、８０℃に温調したポリイソシアネート成分（Ａ）１００質量部と、各表に示した質量部数の金属触媒（２３℃）とを配合し、それらをハンドミキサー（回転数５０００ｒｐｍ）によって１０秒間撹拌して、発泡混合物を調製した。【０１７１】
次いで、得られた発泡混合物を、調製直後に手早く、あらかじめオーブンで８０℃に温調した金型（ＳＵＳ製、２１０×３００×１０ｍｍ）に移液し、金型の蓋を閉め、万力で固定した。【０１７２】
その後、金型を、８０℃のオーブン中において静置し、発泡混合物を金型内で発泡させた。
【０１７３】
その後、発泡ポリウレタンエラストマーを金型から取り出し（脱型し）、６０℃のオーブン中で１晩硬化させた。これにより、各実施例、参考例および比較例の発泡ポリウレタンエラストマーを得た。得られた発泡ポリウレタンエラストマーを後述の評価方法で評価した。
＜評価方法＞
（１）密度
各実施例、参考例および比較例の発泡ポリウレタンエラストマーから測定試料を切り出し、ＪＩＳ  Ｋ７２２２：２００５に従って、測定試料の見かけ密度を測定した。結果を各表に示す。
【０１７４】
（２）アスカーＣ硬度
ＪＩＳ  Ｋ７３１２−７：１９９６に従って、各実施例、参考例および比較例の発泡ポリウレタンエラストマーのアスカーＣ硬度を測定した。結果を各表に示す。
【０１７５】
（３）圧縮永久歪み
各実施例、参考例および比較例の発泡ポリウレタンエラストマーから直径２９ｍｍで厚み１０ｍｍの円板状の測定試料を切り出し、ＪＩＳ  Ｋ６２６２に従って、５０℃×６時間、５０％圧縮の条件で、測定試料の圧縮永久歪みを測定した。結果を各表に示す。
（４）耐屈曲性（耐屈曲き裂性）
各実施例、参考例および比較例の発泡ポリウレタンエラストマーから、１４０ｍｍ×２５ｍｍ×１０ｍｍの測定試料を切り出し、ＪＩＳ  Ｋ６２６０：２０１０に準拠して、測定試料の耐屈曲性を測定した。結果を各表に示す。
【０１７６】
（５）耐変色性
各実施例、参考例および比較例の発泡ポリウレタンエラストマーの耐変色性を、以下の方法で評価した。
【０１７７】
すなわち、各実施例、参考例および比較例の発泡ポリウレタンエラストマーから、４０ｍｍ×４０ｍｍ×１０ｍｍの測定試料を切り出し、色差計（全自動色差計カラーエースＭＯＤＥＬ  ＴＣ−１、東京電色社製）を用いてΔｂを測定した。
【０１７８】
この後、各測定試料をアルミホイルで包み、測定試料中の成分が揮発しないようにした。そしてオーブンにて８０℃、５日間加熱試験を行った。試験後アルミホイルを取り除き、再度色差計でΔｂを測定した。加熱試験後のΔｂと加熱試験前のΔｂの差をとり、耐変色試験のΔｂとした。結果を各表に示す。【０１７９】
【表１】
0006961837.tif 000002
【０１８０】
【表２】
0006961837.tif 000003
【０１８１】
【表３】
0006961837.tif 000004
【０１８２】
なお、上記発明は、本発明の例示の実施形態として提供したが、これは単なる例示に過ぎず、限定的に解釈してはならない。当該技術分野の当業者によって明らかな本発明の変形例は、後記特許請求の範囲に含まれる。
【産業上の利用可能性】
【０１８３】
本発明の発泡ポリウレタンエラストマー原料、発泡ポリウレタンエラストマーおよび発泡ポリウレタンエラストマーの製造方法は、例えば、ミッドソールなどのシューズのソール部材など、各種工業製品の材料として、好適に用いられる。
【図１】
0006961837.tif 000005